(57)【要約】【課題】  成形条件が非常に狭く、プレス成形が難しいとされる凹メニスカスレンズ、平凹レンズ、両凹レンズなどの凹レンズを、高い精度で効率良く製造する。【解決手段】  対向する成形面１１、２１が加工された上型１０と下型２０によって、成形面１１、２１間に配置した成形素材２をプレスし、成形素材２に成形面形状を転写することにより、光学有効径内において中心部が肉厚最小部となる光学素子を成形するモールドプレス用の成形型１であって、上型１０及び下型２０が、成形面１１、２１における光学有効径の外側に、成形面間距離が光学有効径内のいずれの部分よりも小さく、かつ、径方向に連続した近接転写面１１ａ、２１ａを有する。【選択図】  図２
2006001803.tif 000002
【特許請求の範囲】
【請求項１】
対向する成形面を有する上型と下型によって、成形面間に配置した成形素材をプレスし、成形素材に成形面形状を転写することにより、光学有効径内において中心部が肉厚最小部となる光学素子を成形するモールドプレス成形型であって、
前記上型及び下型のそれぞれが、成形面における光学有効径の外側に、成形面間距離が光学有効径内のいずれの部分よりも小さく、かつ、連続面からなる近接転写面を有することを特徴とするモールドプレス成形型。
【請求項２】
対向する成形面を有する上型と下型によって、成形面間に配置した成形素材をプレスし、成形素材に成形面形状を転写することにより、光学有効径内において中心部が肉厚最小部となる光学素子を成形するモールドプレス成形型であって、
前記上型及び下型のそれぞれが、成形面における光学有効径の外側に、成形面間距離が光学有効径内のいずれの部分より小さく、かつ成形面が互いにほぼ平行となる近接転写面を有することを特徴とするモールドプレス成形型。
【請求項３】
前記上型及び前記下型の近接転写面のうち、少なくとも一方の近接転写面が、プレス軸に対して垂直な平面を有することを特徴とする請求項１又は２記載のモールドプレス成形型。
【請求項４】
前記上型及び前記下型の成形面全体を連続面としたことを特徴とする請求項１〜３のいずれかに記載のモールドプレス成形型。
【請求項５】
請求項１〜４のいずれかに記載のモールドプレス成形型を用いて、光学素子を成形することを特徴とする光学素子の製造方法。
【請求項６】
光学有効径内における中心部に肉厚最小部を有する光学素子の製造方法であって、
ガラス素材を、上型及び下型を有する成形型内に供給し、
前記ガラス素材が加熱により軟化した状態で、前記成形型に第一荷重を印加して、前記成形型の成形面形状を前記ガラス素材に転写し、
前記ガラス素材の冷却中に、前記成形型に第二荷重を印加し、
前記ガラス素材を、所定温度まで冷却した後、離型する
ことを特徴とする請求項５記載の光学素子の製造方法。
【請求項７】
前記第二荷重の印加が、前記成形型内でプレス成形された前記ガラス素材の粘度が１０１０ポアズ以上に相当する温度であるときから、離型する温度までのいずれかの温度において行われることを特徴とする請求項５又は６記載の光学素子の製造方法。
【請求項８】
前記第二荷重の印加が、前記第一荷重の印加に続いて行われることを特徴とする請求項５〜７のいずれかに記載の光学素子の製造方法。
【請求項９】
光学有効径内において中心部に肉厚最小部を有する凹レンズであって、
光学有効径の外側に、光学有効径内のいずれの部分よりも肉厚が小さく、かつ、連続面からなる被転写面を有することを特徴とするモールドプレスレンズ。
【発明の詳細な説明】
【技術分野】
【０００１】
本発明は、所望の光学素子形状にもとづいて精密加工され、高精度ガラスレンズなどの光学素子をプレス成形するモールドプレス成形型、また、このモールドプレス成形型を用いた光学素子の製造方法、さらには、上記のモールドプレス成形型や製造方法を用いてプレス成形されるモールドプレスレンズに関し、特に、光学有効径内において中心部が肉厚最小部となる凹レンズなどの光学素子を、高精度に効率良く製造することができるモールドプレス成形型及び光学素子の製造方法に関する。
【背景技術】
【０００２】
精密加工された成形型を用い、軟化ガラスを融着させることなく、高精度ガラスレンズなどの光学素子をプレス成形する方法が種々開発されてきている（例えば、特許文献１、２参照。）。プレス成形によって、要求されるレンズを得るには、良好な外観、表面形状精度、肉厚、外径、さらに偏心などの様々な規格を満足させなければならない。
【０００３】
近年、プレス成形ガラスレンズの中でも、特に、凹メニスカスレンズなどのように、少なくとも一面が凹面形状を有し、かつ、片面又は両面が非球面形状のレンズが脚光を浴びている。これは、上記のようなレンズが、光学系のコンパクト化や低コスト化に有効だからである。
【０００４】
特許文献１には、球欠メニスカスレンズの成形型において、こば成形部を凹面形状に形成することにより、成形中の内部圧力を高めて、外周部のひけを小さくするとともに、全体の形状転写性を向上させることが記載されている。
【０００５】
また、特許文献２には、粘度が１０５．５〜１０８ポアズのガラス素材を成形型で初期加圧する工程と、これを転移点以下に降温させる工程とを含むガラス成形体の製造方法において、初期加圧完了後の降温時に、初期加圧より小さい圧力を加え続けることにより、良好な面精度を得ることが記載されている。
【特許文献１】特開平７−１７７３０号公報
【特許文献２】特開平１１−３５３３３号公報
【発明の開示】
【発明が解決しようとする課題】
【０００６】
ガラス光学素子をプレス成形する場合は、例えば、粘度が１０５．５〜１０１０ポアズまで軟化したガラス素材を、上型及び下型を含む成形型内に供給した後、成形型に荷重を印加して、ガラス素材のプレス成形を開始し、その後、成形型及びガラス素材の冷却を行う。そして、ガラス転移点あるいはそれ以下の温度まで降温したら、成形されたガラス光学素子を成形型から離型することができる。
【０００７】
このとき、光学有効径内において中心部に最大肉厚を有するレンズ（以下、凸レンズという。）、例えば、両凸レンズ、平凸レンズ、凸メニスカスレンズなどの凸レンズは、良好な形状や面精度を比較的容易に得ることが可能である場合が多い。
すなわち、ガラス素材が軟化した状態で成形型に荷重を印加し、ガラス素材に成形面形状を転写した後は、特に荷重を印加することなく、成形されたガラス素材（以下、成形レンズという。）及び成形型を冷却し、その後、成形ガラスを離型できるからである（以下、押切りプレス方式という。）。
【０００８】
一方、光学有効径内において中心部に最小肉厚を有するレンズ（以下、凹レンズという。）、例えば、凹メニスカスレンズ、平凹レンズ、両凹レンズなどの凹レンズをプレス成形する場合は、上記のような押切りプレス方式によって良好な面精度を得ることは非常に困難である。
すなわち、成形後の冷却中に荷重を印加することなく、成形ガラスを離型してしまうと、レンズ中心と周辺部分で曲率半径が連続的に変化する「クセ」や、成形レンズ面内においてレンズの曲率半径が不連続的又は不規則に変化する「面不良」が発生し易いことが認められた。これは、冷却中にガラスが収縮する際、不均一な収縮を生じたり、成形面形状とは異なった曲率になり易いためと考えられる。
【０００９】
そこで、特許文献２に示されるように、冷却中の成形レンズに荷重を印加することが考えられる。例えば、ガラス粘性１０１０ポアズ相当の温度から離間温度までのいずれかの温度において荷重を印加することが有効であり、更には、１０１２ポアズ相当の温度から離型温度までのいずれかの温度で荷重印加することが有効であった。
【００１０】
しかしながら、上記方式によって、良好な形状や面精度の凹レンズを得るには、プレス荷重、印加時の温度条件など、種々の条件を厳密に最適化しなければならず、特に、凹レンズの形状によっては、最適化のための試行錯誤が必要になる。換言すれば、良好な面形状が得られる条件幅が非常に狭く、場合によっては、許容される面形状を満足するための条件幅がほとんど存在しないレンズもあることが発明者らによって見出された。
【００１１】
例えば、１０１０ポアズ以上の粘度に降温したとき（特に、１０１２ポアズ以上の粘度まで降温したとき）、更に荷重を印加することが有効であるが、１０１０ポアズ以上の粘度になった際に行われる荷重の印加については、その印加荷重を厳密に最適化する必要がある。もし、印加荷重が不適当であると、成形レンズ中心部に、局所的に曲率半径が変化（例えば低下）する「クセ」や「面不良」を発生する傾向が認められた。特に、中心肉厚が薄い凹レンズ（例えば、中心肉厚が１ｍｍ未満のものなど）や、中心と周辺の肉厚差の大きい凹レンズでは、その傾向が顕著であることが見出された。
【００１２】
一方、特許文献１に記載の成形型は、成形中の内部圧力を高めることにより、外周部のひけを小さくし、更には、全体の形状転写性を向上させるとしているが、成形後の冷却工程におけるガラスの挙動については考慮していない。すなわち、この成形型の成形面形状は、鋭角的な凸部を有するため、成形後の冷却工程において、鋭角的な凸部形状が転写された部分に応力が集中し、割れや欠けが生じ易い。また、成形型の加工が著しく困難であるなど、実施上の困難もある。
【００１３】
本発明は、上記の事情に鑑みなされたものであり、成形条件が非常に狭く、プレス成形が難しいとされる凹メニスカスレンズ、平凹レンズ、両凹レンズなどの凹レンズであっても、割れや欠けを回避しつつ、「クセ」や「面不良」の発現を抑制することができるモールドプレス成形型及び光学素子の製造方法の提供を目的とし、更には、これによって得られる精度の高いモールドプレスレンズの提供を目的とする。
【課題を解決するための手段】
【００１４】
本発明者らは、光学素子（特に凹レンズ）の成形過程で発現する「クセ」や「面不良」を抑止する手段を確立すべく、鋭意検討した。その結果、成形型に荷重を印加して、軟化した成形素材（例えばガラス素材）に成形面形状を転写した後、冷却中に更に成形型に荷重を印加する場合、成形レンズの形状により、薄肉部分と厚肉部分とで熱収縮量が異なるため、熱収縮量の最も小さい中心部分に荷重が集中し、その結果、光学有効径内の中心部分に特異な「クセ」や「面不良」が発生し易くなるとの知見を得た。そして、この知見に基づき、前記光学素子を安定的に供給できるようにするには、どのようにすればよいかを研究することによって、本発明を完成するに至った。
【００１５】
すなわち、上記目的を達成するため本発明のモールドプレス成形型は、対向する成形面が加工された上型と下型によって、成形面間に配置した成形素材をプレスし、成形素材に成形面形状を転写することにより、光学有効径内において中心部が肉厚最小部となる光学素子を成形するモールドプレス成形型であって、前記上型及び前記下型が、成形面における光学有効径の外側に、成形面間距離が光学有効径内のいずれの部分よりも小さく、かつ、連続面からなる近接転写面を有する構成としてある。
【００１６】
このようにすると、成形レンズにおける光学有効径の外側に、光学有効径内のいずれの部分よりも肉厚が小さく、かつ、連続面からなる被転写面が成形される。成形レンズのこの部分は、冷却工程におけるプレス軸方向の収縮量が最も小さくなる。すなわち、成形型の線熱膨張率が成形素材よりも小さい場合には、冷却工程において近接転写面部分に荷重が集中し、光学有効径内の中心部に対する荷重の集中が回避される。これにより、光学有効径内の中心部分における「クセ」や「面不良」の発生を抑制し、高精度な光学素子を効率良く製造することができる。
なお、近接転写面は、面内の最大荷重を受けるため、連続面からなる構成とすることで、成形レンズにおける過度な応力の集中を回避して、成形後の割れや欠けを防止することができる。ここで、連続面とは、角部をもたない曲面、平面、又はその組みあわせであり、滑らかに連続する面をいう。
【００１７】
また、本発明のモールドプレス成形型は、前記上型及び前記下型の近接転写面が、互にほぼ平行としてある。ここで、ほぼ平行とは、上型及び下型の近接転写面の互いの接線のなす角が３０°以内であることをいう。より好ましくは、平行（すなわち、互いの距離が一定）である。
また、本発明のモールドプレス成形型は、前記上型及び前記下型の近接転写面のうち、少なくとも一方の近接転写面が、プレス軸に対して垂直な平面を有する構成としてある。この場合、前記上型及び前記下型の近接転写面の両方をプレス軸に対して垂直な平面を有する構成とすることがより好ましい。
これらのようにすると、近接転写面による「クセ」や「面不良」の抑制効果が高められるだけでなく、成形レンズにおける過度な応力の集中をより確実に回避することができる。
【００１８】
また、本発明のモールドプレス成形型は、前記上型及び前記下型の成形面全体を連続面としてある。
このようにすると、近接転写面以外の部分でも過度な応力の集中を回避し、成形後の割れや欠けを防止することができる。
【００１９】
また、本発明における光学素子の製造方法は、上記のいずれかに記載のモールドプレス成形型を用いて、光学素子を成形する方法としてある。
このようにすると、割れや欠けを回避しつつ、「クセ」や「面不良」の発現を抑制して、精度の高い光学素子を効率良く製造することができる。
【００２０】
また、本発明の光学素子の製造方法は、光学有効径内における中心部に肉厚最小部を有する光学素子の製造方法であって、ガラス素材を、上型及び下型を有する成形型内に供給し、前記ガラス素材が加熱により軟化した状態で、前記成形型に第一荷重を印加して、前記成形型の成形面形状を前記ガラス素材に転写し、前記ガラス素材の冷却中に、前記成形型に第二荷重を印加し、前記ガラス素材を、所定温度まで冷却した後、離型する方法としてある。
このようにすると、冷却中に印加される第二荷重が、光学有効径内の中心部に集中されるのを回避する。これにより、冷却開始後の荷重印加によって面精度を改善しつつ、それを原因として発現するレンズ中心部の「クセ」や「面不良」を抑制し、高精度な光学素子を効率良く製造することができる。
【００２１】
また、本発明における光学素子の製造方法は、前記第二荷重の印加が、前記成形型内でプレス成形された前記ガラス素材の粘度が１０１０ポアズ以上に相当する温度であるときから、離型する温度までのいずれかの温度において行われる方法としてある。
この温度範囲で第二荷重を印加すると、近接転写面の効果が顕著となり、「クセ」や「面不良」の発生が抑制された高精度の光学素子を得ることができる。
【００２２】
また、本発明における光学素子の製造方法は、前記第二荷重の印加が、前記第一荷重の印加に続いて行われる方法としてある。
このようにすると、連続的な荷重の印加により、成形難度の高い形状のレンズが成形可能である。
【００２３】
また、本発明におけるモールドプレスレンズは、光学有効径内において中心部に肉厚最小部を有する凹レンズであって、光学有効径の外側に、光学有効径内のいずれの部分よりも肉厚が小さく、かつ、連続面からなる被転写面を有する構成としてある。
このようにすると、冷却工程において、光学有効径内の中心部に対する荷重の集中が回避されるので、光学有効径内の中心部分における「クセ」や「面不良」の発生が抑制され、高い面精度の凹レンズが得られる。
【発明の効果】
【００２４】
以上のように、本発明によれば、成形条件が非常に狭く、プレス成形が難しいとされる凹メニスカスレンズ、平凹レンズ、両凹レンズなどの凹レンズであっても、冷却開始後の荷重印加によって面精度を改善しつつ、それを原因として発現するレンズ中心部の「クセ」や「面不良」を抑制することにより、良好な面形状の凹レンズを効率良く安定的に製造することができる。
更には、成形レンズにおける過度な応力の集中を回避し、成形後の割れや欠けも防止することができる。
【発明を実施するための最良の形態】
【００２５】
以下、本発明の実施形態について、図面を参照して説明する。
【００２６】
［モールドプレス成形装置］
まず、比較例をもとにモールドプレス成形装置の概要を説明する。
図１は、比較例に係るモールドプレス成形型の断面図である。
【００２７】
図１に示すように、モールドプレス成形装置は、成形型１と、成形型１及びその中に供給されたガラス素材（成形後は成形レンズ）２を加熱する加熱手段及びその温度調整機構（図示せず）と、成形型１にプレス荷重を印加するプレス軸機構及びその荷重調整機構（図示せず）と、成形型１及びガラス素材（成形レンズ）２を冷却する冷却手段及びその温度調整機構（図示せず）とを具備している。
【００２８】
成形型１は、上型１０、下型２０及び胴型３０を備えている。上型１０の下面及び下型２０の上面には、互いに対向する成形面１１、２１が加工されており、この成形面１１、２１間に配置したガラス素材（成形レンズ）２をプレスし、ガラス素材（成形レンズ）２に成形面形状を転写することにより、ガラス光学素子が成形される。
【００２９】
上型１０は、成形面１１、２１の中心部を通過する中心線Ｌｃと平行な胴部１２を有し、その外周面１２ａが、上型１０の径方向の位置と倒れを規制する基準面となっている。下型２０は、中心線Ｌｃと平行な胴部２２及び中心線Ｌｃと直交するフランジ部２３を有し、胴部２２の外周面２２ａが径方向の位置と倒れを規制する基準面となり、フランジ部２３の上面２３ａが、胴型の鉛直性を規制する基準面となっている。
【００３０】
胴型３０は、内周面３１、外周面３２、上端面３３及び下端面３４を有し、上端面３３及び下端面３４は、内周面３１及び外周面３２に対して直交している。胴型３０の内周面３１は、上型１０及び下型２０の径方向の位置と倒れを規制する基準面であり、胴型３０の下端面３４は、下型２０の倒れを規制する基準面である。すなわち、胴型３０の基準面が上型１０及び下型２０の基準面に摺接又は当接することにより、胴型３０を介して、上型１０と下型２０の相対位置が規制される。これにより、上型１０と下型２０の間でプレス成形されるガラス素材（成形レンズ）２の外形精度及び偏心精度が確保される。
【００３１】
プレス軸機構は、上型１０の上端面１４又は下型２０の下端面２４に対して垂直方向から接触し、上型１０又は下型２０にプレス荷重を印加するプレス軸（図示せず）を備えている。
なお、以下の説明においては、ガラス素材（成形レンズ）２のガラス転移点以上の温度域における線膨張係数をα、上型１０、下型２０及び胴型３０の線熱膨張率をβ、ガラス素材（成形レンズ）２（例えば、両球面の凹メニスカスレンズ）における中心肉厚をｔｃ、ガラス素材（成形レンズ）２の光学有効径（レンズとしての光学的な使用可能な光学機能面の径）をＤ、上型１０の中心高さをＸ、下型２０の中心高さをＹとする。
【００３２】
プレス成形の際には、上型１０、下型２０及び胴型３０を組上げ、ガラス素材２（例えば、球形状に予備形成したもの）を上型１０、下型２０及び胴型３０からなる閉空間内に配置する。これらを前記加熱手段により加熱し、ガラス素材２が軟化した状態で、上型１０のフランジ部１５と胴型３０の上端面３３が当接しないように荷重を印加する。また、冷却は、荷重印加後又は荷重印加と同時に開始することができる。
【００３３】
冷却中、例えばガラス粘性が１０１０ポアズ以上となる温度領域まで降温したとき、上型１０のフランジ部１５と胴型３０の上端面３３が当接しない条件の下、荷重印加及び冷却を継続し（以下、この温度領域以降の印加荷重を第二荷重と表記する。）、次いで、この状態を維持しつつ、ガラス転移温度以下まで冷却し、離型する。
ところで、レンズの成形に、このような成形工程を採用すると、後述する比較例に示す通り、レンズ中心の曲率が変化するクセを生じ易いことが確認された。
【００３４】
図１に示す上型１０、下型２０及び胴型３０の組合せでは、成形レンズ２の中心部から半径方向外側に肉厚最大部（以下、Ａ部２ａと表記する。）がある。光学素子としての使用領域である有効径Ｄより外側には、成形レンズ２の中心部よりも肉厚が薄い被転写面は存在せず、成形レンズ２の中心部が肉厚最小部となっている。なお、Ａ部２ａの肉厚をｔｐ、Ａ部２ａを通る垂直線をＬａとする。
【００３５】
成形レンズ２の中心肉厚がｔｃであるとき、プレス成形時においては、上型１０の上端面１４から下型２０の下端面２４までの垂直距離が、Ｈ（＝Ｘ＋Ｙ＋ｔｃ）であり、成形レンズ２の中心部（Ｌｃ）では、上型１０の上端面１４と下型２０の下端面２４の間が、厚さ（Ｘ＋Ｙ）の型素材と、厚さｔｃのガラスから構成される。また、成形レンズ２のＡ部２ａ（Ｌａ）では、上型１０の上端面１４と下型２０の下端面２４の間が、厚さ（Ｈ−ｔｐ）の型素材と、厚さｔｐのガラスから構成される。
【００３６】
上型１０、下型２０及び成形レンズ２は、プレス成形開始から離型するまでの温度差（Ｋとする）に応じて熱収縮する。中心部とＡ部２ａのプレス軸方向の収縮量を比較すると、
中心部（Ｌｃ）の収縮量Ｓｃは、
Ｋ｛（Ｘ＋Ｙ）β+ｔｃ α｝      …  式（１）
Ａ部２ａ（Ｌａ）の収縮量Ｓｐは、
Ｋ｛（Ｘ＋Ｙ＋ｔｃ−ｔｐ）β＋ｔｐ α｝      …  式（２）
【００３７】
ｔｃ≦ｔｐ、α≧βであるかぎり（通常、ガラス等成形素材の線熱膨張率は型素材のそれより大きい）、中心部（Ｌｃ）よりＡ部２ａ（Ｌａ）の収縮量が大きい（Ｓｐ＞Ｓｃ）。これは、離型温度に近い温度領域において、成形レンズ２に作用する荷重の大きさが、成形レンズ２の部位に応じて相違することを意味している。すなわち、Ａ部２ａ（Ｌａ）においては、成形型１の成形面１１、２１と成形レンズ２の間に間隙が生じることになり、一方、中心部（Ｌｃ）においては、印加される荷重が集中する。成形レンズ２と成形面１１、２１の密着力が大きい場合には、間隙が生じるかわりに、中心部（Ｌｃ）とＡ部２ａ（Ｌａ）のそれぞれに相当する位置において、成形レンズ２に作用する応力に差が生じる。いずれの場合も、成形レンズ２は中心部（Ｌｃ）に最大荷重を受けることとなる。
【００３８】
成形レンズ２は、冷却工程において徐々に流動性を失い、粘弾性をもつ。特に、成形レンズ２が冷却工程中、１０１０ポアズ相当の温度以下になった時点では、既に流動性が低下している。冷却開始後に局所的な負荷を与えられた中心部分には圧縮応力を生じる。この応力は、成形レンズ２を離型した後に一部緩和され、又は、アニールを経たときには更に緩和されるため、表面形状が変化する。これが、レンズ中心に見られた「クセ」や「面不良」の原因であると考えられる。このため、満足な面形状をもつレンズが得にくく、また、許容され得る面形状を達成するためにプレス条件を工夫しても、その条件幅が非常に狭く、量産上の問題となる。
【００３９】
上記のように、冷却中に荷重を印加する方式を採用した場合、光学有効径の中心部分に認められた「クセ」や「面不良」は、例えば、凹メニスカスレンズにおいては、凸面側の中央において局所的に曲率半径が低下する傾向のものが多くみられた。このような凸面側の中央部分は、通常、成形型１との離型時に最後まで成形面２１と接触している部分であり、成形面形状を忠実に転写するとの予想に反するものであった。また、このような特異な「クセ」は、冷却中にガラス粘度が１０１０ポアズ相当となる温度以下において荷重を印加した場合に、特に顕著に見られた。
【００４０】
［本発明のモールドプレス成形型］
つぎに、本発明に係るモールドプレス成形型について、図２〜図４を参照して説明する。ただし、上記の比較例と共通する構成については、比較例と同じ符号を付し、比較例の説明を援用する。
図２は、本発明の第一実施形態に係るモールドプレス成形型の断面図、図３は、本発明の第二実施形態に係るモールドプレス成形型の断面図、図４は、本発明の第三実施形態に係るモールドプレス成形型の断面図である。
【００４１】
図２〜図４に示す成形型１は、いずれも、光学有効径内において中心部が肉厚最小部となる光学素子をプレス成形するものであり、上型１０及び下型２０の成形面１１、２１が、光学有効径の外側に、成形面間距離が光学有効径内のいずれの部分よりも小さく、かつ、連続面からなる近接転写面１１ａ、２１ａを有している。
具体的に説明すると、近接転写面１１ａ、２１ａは、プレス軸に垂直な平面をもち、成形レンズ２の外端部に、つば状の平坦部を成形する。この部分は、成形レンズ２において光学有効径内のいずれの部分よりも肉厚が小さい肉厚最小部となる。
【００４２】
近接転写面１１ａ、２１ａによって、成形レンズ２の光学有効径外に形成される肉厚最小部は、冷却工程におけるプレス軸方向の収縮量が最も小さい。成形型１も同様に収縮するが、型素材の線熱膨張率がガラスよりも小さい場合には、近接転写面１１ａ、２１ａの部分に最大の荷重がかかる。すなわち、図１の成形型１で生じたような、レンズ中心部への荷重の集中が生じず、光学有効径外の近接転写面１１ａ、２１ａに、プレス面内における最大荷重がかかるようになる。これにより、光学有効径内の中心部分における「クセ」や「面不良」の発生を抑制することができる。
【００４３】
また、本発明の成形型１は、上記の最大荷重を、連続面からなる近接転写面１１ａ、２１ａで受けるため、応力が過度に集中することを回避し、成形レンズ２の割れや欠けを防止することができる。
上下の近接転写面１１ａ、２１ａは、平面を有することが好ましい。また、上下の近接転写面１１ａ、２１ａは、相互にほぼ平行であるか、又は相互間の傾きが所定の角度以内であることが好ましい。すなわち、それぞれの接線がなす角度が３０°以内であることが好ましく、より好ましくは、上下の近接転写面１１ａ、２１ａが、いずれもプレス軸に対して垂直な平面を有することが好ましい。
また、成形面１１、２１の全体形状は連続面からなることが好ましい。鋭角的な凸部が転写された成形レンズ２の凹部には、応力が集中し、成形後における割れや欠けの原因となり易いからである。
【００４４】
上型１０、下型２０及び胴型３０の素材は、成形素材に応じた必要温度での耐熱性と、十分な強度を有し、かつ精密な形状加工が可能であれば、特に限定されない。例えば、セラミック（炭化珪素、窒化珪素など）、超硬、金属などを用いることができる。これら素材は、多くの場合、ガラス素材よりも熱膨張率が小さい本発明においては、上型１０、下型２０の熱膨張率と、ガラス素材２の熱膨張率との差が大きい場合に、特に効果が顕著である。すなわち、セラミック素材を用いる場合、耐熱性に優れるために、高軟化点をもつ高付加価値ガラスが扱える利点があるが、熱膨張率が低い。このような型素材に対して本発明を適用すれば、高い形状精度、面精度のレンズを歩留よく成形することができる。例えば、屈折率ｎｄが１．７５以上、かつアッベ数νｄが３５以上の硼酸ランタン系高屈折率低分散ガラスや、ｎｄが１．７５以上、νｄが２５以下のリン酸ニオブ系高屈折率高分散ガラスからなるガラス素材２を用いる場合などに、本発明の効果が高い。
【００４５】
［光学素子の製造方法］
本発明においては、上記の成形型を用い、成形素材として例えば光学ガラスからなるガラス素材を用い、プレス成形を行う。
【００４６】
本発明に用いる成形素材は、ガラス素材であることができ、所望の性質を有する光学ガラスを平板状、柱状、球状、平凸形状、平凹形状、又は両凸形状などの形状に予備成形したものとすることができる。このようなガラス素材は、溶融ガラスを受け型上に滴下、又は流下したり、冷間で切断したり、あるいは研磨などの加工によって得ることができる。
本発明に適用するガラス素材としては、ガラス転移点以上の線熱膨張率が６００×１０−７／Ｋ〜１８００×１０−７／Ｋの範囲であるものが好適に用いられる。
【００４７】
上記のように予備成形されたガラス素材を、上下型間に供給、配置する。
プレス成形開始時のガラス素材の温度は、粘度が１０９ポアズ以下となる温度であることが好ましい。より好ましくは、１０５．５〜１０９ポアズの範囲である。一方、上下型からなる成形型温度は、ガラス素材の粘度で１０７ポアズ以上となる温度範囲が好ましい。
【００４８】
ガラス素材を室温で成形型内に供給し、両者を同時に加熱してもよく、又は、供給前に型外で予熱されたガラス素材を、予熱された成形型に供給してもよい。また、供給後に更に成形型とガラス素材を加熱してもよい。
型外で予熱されたガラス素材を、予熱された成形型に供給する場合には、ガラス素材の予熱温度を成形型の予熱温度より高くし、供給後ただちにプレス成形を開始する方法を採ることができ、成形サイクルタイムの短縮に有利である。この場合、成形型の予熱温度は１０７〜１０１２ポアズ相当、ガラス素材の予熱温度は、１０５．５〜１０８．５ポアズ相当が好ましい。
上下型の温度は同一でもよく、差を設けてもよい。プレス成形するレンズ形状や、硝材に応じて決定することができる。
【００４９】
ガラス素材を型外で予熱する場合には、ガラス素材を、不活性ガスによって浮上させた状態で加熱炉に所定時間配置し、加熱することが好ましい。その後、浮上治具に配置したまま下型上に移送し、浮上治具を分割することによって、ガラス素材を落下させ、下型上に供給することができる。
【００５０】
成形型内に供給されたガラス素材は、上型と下型の接近により荷重（第一荷重）が印加され、この過程でガラス素材は大きく変形し、所望の光学素子形状に近似し、所定肉厚（最終肉厚より大きい）をもつ成形レンズとなる。第一荷重の印加と同時、又はその後の所定時点で冷却を開始し、ガラス粘度で１０１２ポアズ以上となったときに、上下型を離間し、離型する。好ましくは、１０１３〜１０１４ポアズの粘度であるときに離型する。
【００５１】
本発明の製造方法では、冷却中に第二荷重を印加する。第二荷重の大きさは、第一荷重より小さく、好ましくは、第一荷重の２０％〜９０％の範囲、より好ましくは２０％〜６０％の範囲である。第二荷重をこの範囲とすると、高い面精度を得られる点で好ましい。なお、第二荷重は、第一荷重の印加に続いて行うことが好ましい。
また、冷却中のガラスの粘度が１０１０ポアズ以上に相当するいずれかの温度において第二荷重の印加が行われることが好ましい。また、より好ましくは、ガラス粘度が１０１２ポアズ以上に相当するいずれかの温度において第二荷重の印加を行う。
【００５２】
上記の工程を通じて、上型（及び／又は下型）のフランジ部が、胴型の上端面（及び／又は下端面）に当接しない条件下であることが好ましい。このようにすることで、印加する荷重の量を自在に調整することができ、得ようとするレンズ形状や、用いたガラス素材の物性にあわせたプレス条件を選択することができる。肉厚の制御は、プレス軸機構のストローク量によって制御するか、あるいは上型又は下型の移動量を検知し、プレス軸機構にフィードバックすることによって行うことができる。
【００５３】
［モールドプレスレンズ］
本発明の光学素子は、光学有効径内において中心部に肉厚最小部をもつ凹レンズであって、光学有効径の外側に、光学有効径内のいずれの部分よりも肉厚が小さく、かつ、連続面からなる被転写面を有するモールドプレスレンズである。これを満たす限り、形状は限定されない。例えば、球面を有していても、非球面を有していてもよい。特に、中心肉厚の小さい凹レンズ（例えば、中心肉厚が１ｍｍ未満のもの）において、本発明の効果が顕著である。更に、中心と周辺の肉厚差が大きいもの（特に、光学有効径内における肉厚最小部と肉厚最大部の肉厚比が２倍以上、更には３倍以上のもの）において、本発明の顕著な効果が得られる。
なお、本発明による光学素子を光学機器に使用する場合、光学有効径の外側に形成された被転写面は切除（いわゆる芯取り）することが可能である。
【００５４】
つぎに、本発明の実施形態について、比較例及び実施例を用いて具体的に説明する。なお、以下に示すものは、本発明の技術的範囲を何ら限定するものではない。
【００５５】
［比較例］
図１に示す成形型１を用いて、凹レンズを成形した。なお、上型１０、下型２０及び胴型３０の素材には炭化珪素を用いた。該素材の線熱膨張率は３５×１０−７／Kである。成形レンズ２は両球面の凹メニスカスレンズであり、凹面曲率半径は２ｍｍ、凸面曲率半径は１２ｍｍとした。また中心肉厚は０．４ｍｍから０．８ｍｍまでの範囲に設定した。該レンズの光学的機能領域は中心部から２．５ｍｍの部分までである（光学有効径は５．０ｍｍ）。
【００５６】
上型１０、下型２０及び胴型３０を組上げ、球形状のガラス素材（ここではバリウムホウケイ酸ガラス：ガラス転移点５１４℃、屈伏点５４５℃、ガラス転移点以上の温度域での線膨張係数は約１１８０×１０−７／Ｋ）を室温の状態で上型１０、下型２０及び胴型３０からなる閉空間内に配置した。これらを加熱手段により加熱し、ガラス素材のガラス粘度が１０７．５ポアズになる温度とした。つぎに、上型１０のフランジ部１５と胴型３０の上端面３３が当接しないようにして、荷重（第一荷重）を印加し、同時に冷却を開始した。この際の印加荷重は１２０ｋｇ／ｃｍ２とし、ガラス粘度が１０１０ポアズとなる温度まで降温した。
【００５７】
さらに、ガラス粘性が１０１０ポアズ以上となる温度領域において、上型１０のフランジ部１５と胴型３０の上端面３３が当接しない条件の下、第二荷重の印加及び冷却を継続した。この際、第二荷重を表１に示すように変化させた。
【００５８】
【表１】
2006001803.tif 000003
【００５９】
つぎに、この状態を維持しつつ、ガラス転移温度以下まで冷却した。その後、プレス軸を成形型１から離し、急冷を行い、７０℃以下まで低下した時点で上型１０、下型２０及び胴型３０を分解し、成形レンズ２を取り出した。表１に示した条件で作製したそれぞれの試料の凸面側球面形状を、光干渉計を用い、表２に示す評価基準にもとづいて評価した。
また、前記一連の作業を、中心肉厚が０．４ｍｍ、０．６ｍｍ、０．８ｍｍの成形レンズ２について、それぞれ行った。
【００６０】
【表２】
2006001803.tif 000004
【００６１】
図１に示すように、比較例で用いた上型１０、下型２０及び胴型３０の組合せでは、成形レンズ２の中心部（Ｌｃ）から半径２．６ｍｍの部分に肉厚が最大となるＡ部２ａ（Ｌａ）がある。光学素子としての使用領域である半径２．５ｍｍより外側には、成形レンズ２の中心部（Ｌｃ）よりも肉厚が薄い部分は存在せず、成形レンズ２の中心部（Ｌｃ）が肉厚最小部となっている。Ａ部２ａ（Ｌａ）の肉厚は、中心肉厚よりも１．１ｍｍ厚くなっている。
【００６２】
例えば、成形レンズ２の中心肉厚が０．６ｍｍの場合は、加圧成形時における上型上端面１４から下型下端面２４までの距離は２８．４ｍｍであり、成形レンズ２の中心部（Ｌｃ）では、上型上端面１４から下型下端面２４までの間が、厚さ２７．８ｍｍの炭化珪素と、厚さ０．６ｍｍのバリウムほう珪酸ガラスから構成される。また、Ａ部２ａ（Ｌａ）では、上型上端面１４から下型下端面２４までの間が、厚さ２６．７ｍｍの炭化珪素と、厚さ１．７ｍｍのバリウムほう珪酸ガラスから構成される。
【００６３】
前記のように、本比較例では、プレス成形開始から離間するまでの間、常に荷重を印加しつつ冷却しており、プレス成形開始から離間するまでの温度差は約１５０℃であった。表３は、この温度差による成形レンズ２のＡ部２ａ（Ｌａ）及び中心部（Ｌｃ）における収縮量を示している。
【００６４】
【表３】
2006001803.tif 000005
【００６５】
Ａ部２ａ（Ｌａ）は、肉厚が最低である中心部（Ｌｃ）と比較して１９μｍ程度収縮量が多い。この差は、特に離型温度に近い温度領域において、成形レンズ２の部位による荷重の相違を意味する。すなわち、Ａ部２ａ（Ｌａ）においては、成形面１１、２１と成形レンズ２の間に間隙が生じるか、又は、成形面１１、２１と成形レンズ２が密着している場合には、小さな荷重しか印加されないこととなる。一方、中心部（Ｌｃ）においては、印加される荷重が集中する。
【００６６】
この結果としては、表４に示すように、成形レンズ２の中心肉厚が０．４ｍｍ、０．６ｍｍのときは、いずれの第二荷重においても満足な面形状は得られておらず、成形レンズ２の中心肉厚が０．８ｍｍのときは、第二荷重４０ｋｇｆ／ｃｍ２においてやや良好な面形状を得たものの、良好な面形状が得られる条件幅が非常に狭いことが判明した。
【００６７】
【表４】
2006001803.tif 000006
【００６８】
［実施例１］
図２に示す成形型１を用いて、比較例と同じ光学性能をもつレンズを同様のプロセスで成形した。この上型１０、下型２０及び胴型３０の組合せでは、成形レンズ２の中心部（Ｌｃ）から半径５ｍｍより外径部に肉厚最小部分（以下、Ｂ部２ｂと表記する。）がある点で、図１の成形型１と異なっている。すなわち、光学素子としての光学機能領域である半径２．５ｍｍより外側に肉厚最小部が存在し、成形レンズ２の中心部（Ｌｃ）は肉厚最小部とはなっていない。Ｂ部２ｂの肉厚は、成形レンズ２の中心肉厚よりも０．２ｍｍ薄くなっている。なお、Ｂ部２ｂを通る垂直線をＬｂとする。
【００６９】
例えば、成形レンズ２の中心肉厚が０．６ｍｍの場合は、プレス成形時に上型上端面１４から下型下端面２４までの距離は２８．４ｍｍであり、成形レンズ２の中心部（Ｌｃ）では、上型上端面１４から下型下端面２４までの間が、厚さ２７．８ｍｍの炭化珪素と、厚さ０．６ｍｍのバリウムほう珪酸ガラスから構成される。また、Ｂ部２ｂ（Ｌｂ）では、上型上端面１４から下型下端面２４までの間が、厚さ２８．０ｍｍの炭化珪素と、厚さ０．４ｍｍのバリウムほう珪酸ガラスから構成される。
【００７０】
表５は、１５０℃の冷却によるＢ部２ｂ（Ｌｂ）及び中心部（Ｌｃ）の収縮量を示している。Ｂ部２ｂ（Ｌｂ）は、中心部（Ｌｃ）と比較して３μｍ程度収縮量が少ない。このため、特に、離型温度に近い温度領域においては、成形レンズ２の中心部（Ｌｃ）に荷重が集中することがない。
【００７１】
【表５】
2006001803.tif 000007
【００７２】
表６に示すように、中心肉厚が０．４ｍｍ、０．６ｍｍ、０．８ｍｍの成形レンズ２では、いずれの肉厚においても良好な面形状が得られる第二荷重条件が存在し、また、表４に示した比較例の結果と比較して、良好な面形状が得られる条件幅が非常に広いことが判明した。
【００７３】
【表６】
2006001803.tif 000008
【００７４】
［他の実施例］
また、上記した図３に示す、上型１０及び下型２０の成形面１１および２１がともに成形型１を用いて両凹レンズを成形し、上記した図４に示す成形型１を用いて平凹レンズを成形した。その結果、上記実施例１と同様の優れた効果が得られた。
【産業上の利用可能性】
【００７５】
本発明は、所望の光学素子形状にもとづいて精密加工され、高精度ガラスレンズなどの光学素子をプレス成形するモールドプレス成形型、また、このモールドプレス成形型を用いた光学素子の製造方法、さらには、上記のモールドプレス成形型や製造方法を用いてプレス成形されるモールドプレスレンズに適用される。特に、光学有効径内において中心部が肉厚最小部となる凹メニスカスレンズ、平凹レンズ、両凹レンズなどの凹レンズをプレス成形する場合に、好適に用いることができる。
【図面の簡単な説明】
【００７６】
【図１】比較例に係るモールドプレス成形型の断面図である。
【図２】本発明の第一実施形態に係るモールドプレス成形型の断面図である。
【図３】本発明の第二実施形態に係るモールドプレス成形型の断面図である。
【図４】本発明の第三実施形態に係るモールドプレス成形型の断面図である。
【符号の説明】
【００７７】
１  成形型
２  ガラス素材（成形レンズ）
１０  上型
１１  成形面
１１ａ  近接転写面
２０  下型
２１  成形面
２１ａ  近接転写面
３０  胴型
【図１】
2006001803.tif 000009
【図２】
2006001803.tif 000010
【図３】
2006001803.tif 000011
【図４】
2006001803.tif 000012